(57)【要約】【課題】薄薄膜に亜鉛を供給するプレカーサとして充分な反応性を有するビスアルコキシ亜鉛化合物に、揮発性、低融点化等のより好適な性質を付与して、特にＣＶＤ用原料として適する亜鉛化合物を提供すること。【解決手段】下記一般式（１）で表される亜鉛化合物。2008120686.tif 000009【選択図】なし【特許請求の範囲】
【請求項１】
下記一般式（１）で表される亜鉛化合物。
【化１】
2008120686.tif 000008
【請求項２】
上記一般式（１）において、Ｒ1及びＲ2が各々独立にエチル基又はイソプロピル基である請求項１に記載の亜鉛化合物。
【請求項３】
請求項１又は２に記載の亜鉛化合物を含有してなる薄膜製造用原料。
【請求項４】
請求項３に記載の薄膜形成用原料を気化させて得た亜鉛化合物を含有する蒸気を基体上に導入し、これを分解及び／又は化学反応させて基体上に薄膜を形成する薄膜の製造方法。
【発明の詳細な説明】
【技術分野】
【０００１】
本発明は、特定の構造を有する新規亜鉛化合物、該新規亜鉛化合物を含有してなる薄膜形成用原料、及び該薄膜形成用原料を用いた薄膜の製造方法に関する。
【背景技術】
【０００２】
亜鉛を含有する薄膜は、光学特性、電気特性、触媒活性等の様々な特性を有しており、電子部品や光学部品の部材として用いられている。
【０００３】
上記の薄膜の製造方法としては、火焔堆積法、スパッタリング法、イオンプレーティング法、塗布熱分解法やゾルゲル法等のＭＯＤ法、化学気相成長法等が挙げられるが、組成制御性及び段差被覆性に優れること、量産化に適すること、ハイブリッド集積が可能であること等多くの長所を有しているので、ＡＬＤ（Ａｔｏｍｉｃ Ｌａｙｅｒ Ｄｅｐｏｓｉｔｉｏｎ）法を含む化学気相成長（以下、単にＣＶＤと記載することもある）法が最適な製造プロセスである。
【０００４】
ＣＶＤ法においては、薄膜に亜鉛原子を供給するプレカーサとして、安定性、安全性の面からβ−ジケトン錯体が多く検討されている。例えば、特許文献１、２には、ビス（ペンタン−２，４−ジオナト）亜鉛を用いたＣＶＤ法が開示されており、非特許文献１にはビス（２，２，６，６−テトラメチルヘプタン−３，５−ジオン）亜鉛を用いた方法が報告されている。特許文献３には、２５℃で液体のビス（β−ジケトナト）亜鉛であるビス（オクタン−２，４−ジオナト）亜鉛、ビス（２，２−ジメチル−６−エチルデカン−３，５−ジオナト）亜鉛が開示されている。
【０００５】
ＣＶＤ法に用いる原料に適する化合物（プレカーサ）に求められる性質は、薄膜堆積時においては、酸化等の化学反応による薄膜の形成が容易に進行することである。上記の亜鉛のβ−ジケトン錯体は、安定な化合物であり、ＣＶＤプロセスの供給の面では優位であるが、薄膜堆積時における反応性においては必ずしも満足できるものではなかった。
【０００６】
また、非特許文献２には、酸化亜鉛薄膜のプレカーサとして、溶解性と揮発性に着目して、各種ビスアルコキシ亜鉛化合物が開示されている。具体的な化合物としては、立体的に嵩高い３級のアルコールを配位子として用いたＺｎ（ＯＣＥｔ3）2、Ｚｎ（ＯＣＥｔ2Ｍｅ）2、末端に求核性基を有するアルコールを配位子として用いたＺｎ（ＯＣＨ2ＣＨ2ＯＭｅ）2、Ｚｎ（ＯＣＨ2ＣＨ2ＮＭｅ2）2、Ｚｎ（ＯＣＨＭｅＣＨ2ＮＭｅ2）2等が開示されている〔Ｅｔはエチル、Ｍｅはメチルを表す〕。これらのビスアルコキシ亜鉛化合物は、揮発性が充分ではないので、プレカーサの揮発を伴うＣＶＤ用の原料として必ずしも満足できるものではなかった。
【０００７】
【特許文献１】特公平６−６４７３８号公報（特に［請求項９］）
【特許文献２】特開２００３−２３６３７６号公報（特に［実施例］）
【特許文献３】特開２００５−３５０４２３号公報（特に［請求項１］〜［請求項６］）
【非特許文献１】Microelectron. Eng., 29(1-4), 169-72 (1995)
【非特許文献２】Inorg. Chem. 1990, 29, 4646-4652
【発明の開示】
【発明が解決しようとする課題】
【０００８】
従って、本発明が解決しようとする課題は、薄膜に亜鉛を供給するプレカーサとして充分な反応性を有するビスアルコキシ亜鉛化合物に、揮発性、低融点化等のより好適な性質を付与して、特にＣＶＤ用原料として適する亜鉛化合物を提供することにある。
【課題を解決するための手段】
【０００９】
本発明者等は、検討を重ねた結果、特定の構造を有する亜鉛化合物が上記課題を解決し得ることを知見し、本発明に到達した。
【００１０】
即ち、本発明は、下記一般式（１）で表される亜鉛化合物を提供することにより上記課題を解決したものである。
【００１１】
【化１】
2008120686.tif 000002
【００１２】
また、本発明は、上記亜鉛化合物を含有してなる薄膜形成用原料を提供するものである。
また、本発明は、上記薄膜形成用原料を気化させて得た亜鉛化合物を含有する蒸気を基体上に導入し、これを分解及び／又は化学反応させて基体上に薄膜を形成する薄膜の製造方法を提供するものである。
【発明の効果】
【００１３】
本発明によれば、ＣＶＤ用原料として好適な反応性、揮発特性、融点等の性質を有する亜鉛化合物を提供することができる。
【発明を実施するための最良の形態】
【００１４】
上記一般式（１）で表される本発明の亜鉛化合物は、薄膜のプレカーサとして好適な反応性を示すものであり、ＣＶＤ用原料として特に好適なものである。上記一般式（１）で表わされる本発明の亜鉛化合物は、立体異性体を有する場合があり、ＯＲ3の酸素分子が、同一分子内の亜鉛元素に配位して環構造を有する配位体を形成する場合もあり、分子同士が会合して会合体を形成する場合もある。
例えば、本発明の亜鉛化合物の会合状態としては、２分子が会合した例として、下記一般式（１−１）で表される構造が挙げられる
【００１５】
【化２】
2008120686.tif 000003
【００１６】
本発明の亜鉛化合物は、これらの立体異性体、配位体、会合体により区別されるものではなく、いずれをも含むものである。以降、分子内配位、会合の無い形で代表して示す。
【００１７】
上記一般式（１）において、Ｒ3で表される炭素数１〜４のアルキル基としては、メチル、エチル、プロピル、イソプロピル、ブチル、第２ブチル、第３ブチル、イソブチルが挙げられる。
【００１８】
上記一般式（１）で表される本発明の亜鉛化合物の具体例としては、以下に示す化合物Ｎｏ．１〜Ｎｏ．２１が挙げられる。
なお、下記化合物Ｎｏ．１〜Ｎｏ．２１中、Ｍｅはメチル、Ｅｔはエチル、Ｐｒはプロピル、ｉＰｒはイソプロピル、Ｂｕはブチル、ｓＢｕは第２ブチル、ｔＢｕは第３ブチル、ｉＢｕはイソブチルを表す。以降の説明においても、同様の略記号を用いる。
【００１９】
【化３】
2008120686.tif 000004
【００２０】
【化４】
2008120686.tif 000005
【００２１】
上記一般式（１）で表される本発明の亜鉛化合物の中でも、Ｒ1及びＲ2が各々独立にエチル基又はイソプロピル基であるものは、融点が特に低いので好ましい。
【００２２】
上記一般式（１）で表される本発明の亜鉛化合物は、その製造方法により、特に制限されることはなく、周知の反応を応用して製造することができる。製造方法としては、ジメチル亜鉛、ジエチル亜鉛、ジプロピル亜鉛等のジアルキル亜鉛にＨＯ−ＣＲ1Ｒ2ＣＨ2ＯＲ3で表されるアルコールを反応させる方法、ビス［ビス（トリメチルシリル）アミノ］亜鉛、ビス［ジエチルアミノ］亜鉛等の亜鉛アミド化合物にＨＯ−ＣＲ1Ｒ2ＣＨ2ＯＲ3で表されるアルコールを反応させる方法、塩化亜鉛とＨＯ−ＣＲ1Ｒ2ＣＨ2ＯＲ3とを塩基性反応剤の存在下で反応させる方法等が挙げられる。
【００２３】
本発明の亜鉛化合物は、気化工程を有するＣＶＤ法等による薄膜形成用原料に好適に用いられる他、塗布熱分解法やゾルゲル法等のＭＯＤ法による薄膜形成用原料にも用いることができ、さらには、酸化亜鉛粉体原料、有機合成触媒、高分子化合物合成触媒等に用いることもできる。
【００２４】
本発明の薄膜形成用原料は、上記の本発明の亜鉛化合物を薄膜のプレカーサとして含有するものであり、その形態は、該薄膜形成用原料が適用される薄膜の製造方法（例えば、塗布熱分解法やゾルゲル法等のＭＯＤ法、ＡＬＤを含むＣＶＤ法）によって、適宜選択される。本発明の薄膜形成用原料は、プレカーサである本発明の亜鉛化合物が低融点で揮発性を有するので、亜鉛化合物を気化させる工程を有するＣＶＤ用原料として特に有用である。
【００２５】
本発明の薄膜形成用原料が化学気相成長（ＣＶＤ）用原料である場合、その形態は、使用されるＣＶＤ法の輸送供給方法等の手法により適宜選択される。
【００２６】
上記の輸送供給方法としては、ＣＶＤ用原料を原料容器中で加熱及び／又は減圧することにより気化させ、必要に応じて用いられるアルゴン、窒素、ヘリウム等のキャリアガスと共に堆積反応部へと導入する気体輸送法、ＣＶＤ用原料を液体又は溶液の状態で気化室まで輸送し、気化室で加熱及び／又は減圧することにより気化させて、堆積反応部へと導入する液体輸送法がある。気体輸送法の場合は、上記一般式（１）で表される本発明の亜鉛化合物そのものがＣＶＤ用原料となり、液体輸送法の場合は、融点以上に加熱された上記一般式（１）で表される本発明の亜鉛化合物そのもの又は該亜鉛化合物を有機溶剤に溶かした溶液がＣＶＤ用原料となる。
【００２７】
また、多成分系薄膜を製造する場合の多成分系ＣＶＤ法においては、ＣＶＤ用原料を各成分独立で気化、供給する方法（以下、シングルソース法と記載することもある）と、多成分原料を予め所望の組成で混合した混合原料を気化、供給する方法（以下、カクテルソース法と記載することもある）がある。カクテルソース法の場合、上記一般式（１）で表される本発明の亜鉛化合物と他のプレカーサとの混合物或いは該混合物に有機溶剤を加えた混合溶液がＣＶＤ用原料である。
【００２８】
上記のＣＶＤ用原料に使用する有機溶剤としては、特に制限を受けることはなく、周知一般の有機溶剤を用いることが出来る。該有機溶剤としては、例えば；酢酸エチル、酢酸ブチル、酢酸メトキシエチル等の酢酸エステル類；テトラヒドロフラン、テトラヒドロピラン、モルホリン、エチレングリコールジメチルエーテル、ジエチレングリコールジメチルエーテル、トリエチレングリコールジメチルエーテル、ジブチルエーテル、ジオキサン等のエーテル類；メチルブチルケトン、メチルイソブチルケトン、エチルブチルケトン、ジプロピルケトン、ジイソブチルケトン、メチルアミルケトン、シクロヘキサノン、メチルシクロヘキサノン等のケトン類；ヘキサン、シクロヘキサン、メチルシクロヘキサン、ジメチルシクロヘキサン、エチルシクロヘキサン、ヘプタン、オクタン、トルエン、キシレン等の炭化水素類；１−シアノプロパン、１−シアノブタン、１−シアノヘキサン、シアノシクロヘキサン、シアノベンゼン、１，３−ジシアノプロパン、１，４−ジシアノブタン、１，６−ジシアノヘキサン、１，４−ジシアノシクロヘキサン、１，４−ジシアノベンゼン等のシアノ基を有する炭化水素類；ピリジン、ルチジンが挙げられ、これらは、溶質の溶解性、使用温度と沸点、引火点との関係等により、単独で又は二種類以上の混合溶媒として用いられる。これらの有機溶剤を使用する場合、該有機溶剤中におけるプレカーサ成分の合計量が０．０１〜２．０モル／リットル、特に０．０５〜１．０モル／リットルとなるようにするのが好ましい。
【００２９】
また、シングルソース法又はカクテルソース法を用いた多成分系のＣＶＤ法において、前記一般式（１）で表される本発明の亜鉛化合物と共に用いられる他のプレカーサとしては、特に制限を受けず、ＣＶＤ用原料に用いられている周知一般のプレカーサを用いることができる。
【００３０】
上記の他のプレカーサとしては、アルコール化合物、グリコール化合物、β−ジケトン化合物、シクロペンタジエン化合物及び有機アミン化合物等の有機配位化合物から選択される一種類又は二種類以上と、珪素、ホウ素、リン又は金属との化合物が挙げられる。金属種としては、リチウム、ナトリウム、カリウム、ルビジウム、セシウム等の１族元素、ベリリウム、マグネシウム、カルシウム、ストロンチウム、バリウム等の２族元素、スカンジウム、イットリウム、ランタノイド元素（ランタン、セリウム、プラセオジム、ネオジム、プロメチウム、サマリウム、ユーロピウム、ガドリニウム、テルビウム、ジスプロシウム、ホルミウム、エルビウム、ツリウム、イッテルビウム、ルテチウム）、アクチノイド元素等の３族元素、チタニウム、ジルコニウム、ハフニウムの４族元素、バナジウム、ニオブ、タンタルの５族元素、クロム、モリブデン、タングステンの６族元素、マンガン、テクネチウム、レニウムの７族元素、鉄、ルテニウム、オスミウムの８族元素、コバルト、ロジウム、イリジウムの９族元素、ニッケル、パラジウム、白金の１０族元素、銅、銀、金の１１族元素、カドミウム、水銀の１２族元素、アルミニウム、ガリウム、インジウム、タリウムの１３族元素、ゲルマニウム、錫、鉛の１４族元素、砒素、アンチモン、ビスマスの１５族元素、ポロニウムの１６族元素が挙げられる。
【００３１】
上記の他のプレカーサは、シングルソース法の場合は、前記一般式（１）で表される本発明の亜鉛化合物と熱分解及び／又は酸化分解の挙動が類似している化合物が好ましく、カクテルソース法の場合は、熱分解及び／又は酸化分解の挙動が類似していることに加え、混合時に化学反応による変質を起こさないものが好ましい。
【００３２】
また、本発明の薄膜形成用原料には、必要に応じて、本発明の亜鉛化合物及び他のプレカーサに安定性を付与するため、求核性試薬を含有させてもよい。該求核性試薬としては、例えば、グライム、ジグライム、トリグライム、テトラグライム等のエチレングリコールエーテル類、１８−クラウン−６、ジシクロヘキシル−１８−クラウン−６、２４−クラウン−８、ジシクロヘキシル−２４−クラウン−８、ジベンゾ−２４−クラウン−８等のクラウンエーテル類、エチレンジアミン、Ｎ,Ｎ’−テトラメチルエチレンジアミン、ジエチレントリアミン、トリエチレンテトラミン、テトラエチレンペンタミン、ペンタエチレンヘキサミン、１，１，４，７，７−ペンタメチルジエチレントリアミン、１，１，４，７，１０，１０−ヘキサメチルトリエチレンテトラミン、トリエトキシトリエチレンアミン等のポリアミン類、サイクラム、サイクレン等の環状ポリアミン類、ピリジン、ピロリジン、ピペリジン、モルホリン、Ｎ−メチルピロリジン、Ｎ−メチルピペリジン、Ｎ−メチルモルホリン、テトラヒドロフラン、テトラヒドロピラン、１，４−ジオキサン、オキサゾール、チアゾール、オキサチオラン等の複素環化合物類、アセト酢酸メチル、アセト酢酸エチル、アセト酢酸−２−メトキシエチル等のβ−ケトエステル類又はアセチルアセトン、２，４−ヘキサンジオン、２，４−ヘプタンジオン、３，５−ヘプタンジオン、ジピバロイルメタン等のβ−ジケトン類が挙げられ、安定剤としてのこれらの求核性試薬の使用量は、プレカーサ１モルに対して好ましくは０．１モル〜１０モル、さらに好ましくは１〜４モルである。
【００３３】
本発明の薄膜形成用原料には、これを構成する成分以外の不純物金属元素分、不純物有機分、及び不純物塩素等の不純物ハロゲン分が極力含まれないようにする。不純物金属元素分は、元素毎では１００ｐｐｂ以下が好ましく、１０ｐｐｂ以下がより好ましく、総量では１ｐｐｍ以下が好ましく、１００ｐｐｂ以下がより好ましい。不純物有機分は、総量で５００ｐｐｍ以下が好ましく、５０ｐｐｍ以下がより好ましく、１０ｐｐｍ以下が更に好ましい。また、水分は薄膜形成用原料中でのパーティクル発生やＣＶＤ法によるパーティクル発生の原因となるので、金属化合物、有機溶剤及び求核性試薬については、それぞれの水分の低減のために、使用の際に予めできる限り水分を取り除いたほうがよい。金属化合物、有機溶剤及び求核性試薬それぞれの水分量は、１０ｐｐｍ以下が好ましく、１ｐｐｍ以下がより好ましい。
【００３４】
また、本発明の薄膜形成用原料は、製造される薄膜のパーティクル汚染を低減又は防止するために、液相での光散乱式液中粒子検出器によるパーティクル測定において、０．３μｍより大きい粒子の数が液相１ｍｌ中に１００個以下であることが好ましく、０．２μｍより大きい粒子の数が液相１ｍｌ中に１０００個以下であることがより好ましく、０．２μｍより大きい粒子の数が液相１ｍｌ中に１００個以下であることが更に好ましい。
【００３５】
本発明の薄膜の製造方法は、本発明の薄膜形成用原料を用いるもので、前記一般式（１）で表される本発明の亜鉛化合物及び必要に応じて用いられる他のプレカーサを気化させた蒸気、並びに必要に応じて用いられる反応性ガスを基板上に導入し、次いで、プレカーサを基板上で分解及び／又は化学反応させて薄膜を基板上に成長、堆積させるＣＶＤ法によるものである。原料の輸送供給方法、堆積方法、製造条件、製造装置等については、特に制限を受けるものではなく、周知一般の条件、方法等を用いることができる。
【００３６】
上記の必要に応じて用いられる反応性ガスとしては、例えば、酸化性のものとしては、酸素、オゾン、二酸化窒素、一酸化窒素、水蒸気、過酸化水素、ギ酸、酢酸、無水酢酸等が挙げられ、還元性のものとしては水素が挙げられ、また、窒化物を製造するものとしては、モノアルキルアミン、ジアルキルアミン、トリアルキルアミン、アルキレンジアミン等の有機アミン化合物、ヒドラジン、アンモニア等が挙げられ、硫化物を製造するものとしては、硫化水素が挙げられる。
【００３７】
また、上記の輸送供給方法としては、前記の気体輸送法、液体輸送法、シングルソース法、カクテルソース法等が挙げられる。
【００３８】
また、上記の堆積方法としては、原料ガス、又は原料ガス及び反応性ガスを熱のみにより反応させ薄膜を堆積させる熱ＣＶＤ、熱及びプラズマを使用するプラズマＣＶＤ、熱及び光を使用する光ＣＶＤ、熱、光及びプラズマを使用する光プラズマＣＶＤ、ＣＶＤの堆積反応を素過程に分け、分子レベルで段階的に堆積を行うＡＬＤ（Atomic Layer Deposition）が挙げられる。
【００３９】
また、上記の製造条件としては、反応温度（基板温度）、反応圧力、堆積速度等が挙げられる。反応温度については、本発明の亜鉛化合物が充分に反応する温度である１６０℃以上が好ましく、２５０℃〜８００℃がより好ましい。また、反応圧力は、大気圧〜１０Ｐａが好ましく、大気圧〜１００Ｐａがより好ましい。堆積方法と反応圧力との組み合わせは任意であり、例えば、減圧熱ＣＶＤ、減圧プラズマＣＶＤ、減圧光ＣＶＤ、減圧光プラズマＣＶＤ、大気圧熱ＣＶＤ、大気圧プラズマＣＶＤ、大気圧光ＣＶＤ、大気圧光プラズマＣＶＤが可能である。堆積速度は、原料の供給条件（気化温度、気化圧力）、反応温度、反応圧力によりコントロールすることが出来る。堆積速度は、大きいと得られる薄膜の特性が悪化する場合があり、小さいと生産性に問題を生じる場合があるので、０．５〜５０００ｎｍ／分が好ましく、１〜１０００ｎｍ／分がより好ましい。また、ＡＬＤの場合は、所望の膜厚が得られるようにサイクルの回数でコントロールされる。
【００４０】
また、本発明の薄膜の製造方法においては、薄膜堆積の後に、より良好な電気特性を得るためにアニール処理を行ってもよく、段差埋め込みが必要な場合には、リフロー工程を設けてもよい。この場合の温度は、通常５００〜１２００℃であり、６００〜１０００℃が好ましい。
【００４１】
本発明の薄膜形成用原料を用いた本発明の薄膜の製造方法により製造される薄膜は、他の成分のプレカーサ、反応性ガス及び製造条件を適宜選択することにより、金属、合金、硫化物、酸化物セラミックス、窒化物セラミックス、ガラス等の所望の種類の薄膜とすることができる。製造される薄膜の種類としては、例えば、亜鉛、ＺｎＳｅ、酸化亜鉛、硫化亜鉛、亜鉛−インジウム複合酸化物、リチウム添加酸化亜鉛、亜鉛添加フェライト、鉛−亜鉛複合酸化物、鉛−亜鉛−ニオブ複合酸化物、ビスマス−亜鉛−ニオブ複合酸化物、バリウム−亜鉛−タンタル複合酸化物、錫−亜鉛複合酸化物が挙げられ、これらの薄膜の用途としては、例えば、半導体、透明導電体、発光体、蛍光体、光触媒、磁性体、導電体、高誘電体、強誘電体、圧電体、マイクロ波誘電体、光導波路、光増幅器、光スイッチ、電磁波シールド、ソーラセル等が挙げられる。
【実施例】
【００４２】
以下、実施例及び評価例をもって本発明を更に詳細に説明する。しかしながら、本発明は、以下の実施例等によって、何ら制限を受けるものではない。
【００４３】
［実施例１］化合物Ｎｏ．３の製造
乾燥アルゴンで置換した反応フラスコにビス［ビス（トリメチルシリルアミノ）］亜鉛８ｇ及びヘキサン３０ｍｌを仕込み、ここに常温で３−メトキシメチル−３−ペンタノール５．６１ｇをゆっくり滴下した。室温で２時間攪拌後、脱溶媒行い、白色固体を得た。得られた白色固体について、蒸留精製を行い、１７８℃／０．１５Ｔｏｒｒのフラクションから２．２ｇの固体精製物を得た。得られた固体について、以下の分析を行い、目的物であることを確認した。
（分析）
・元素分析（ＣＨＮ：ＣＨＮアナライザー、金属分析：ＩＣＰ）
炭素５０．４質量％（理論値５１．３０％）、水素９．１質量％（理論値９．２３％）、亜鉛１９．８質量％（理論値１９．９４％）
・1Ｈ−ＮＭＲ（溶媒：重ベンゼン）
チャートを［図１］に示す。
【００４４】
［実施例２］化合物Ｎｏ．１９の製造
乾燥アルゴンで置換した反応フラスコにビス［ビス（トリメチルシリルアミノ）］亜鉛１００ｇ及びヘキサン４００ｍｌを仕込み、ここに常温で３−エトキシメチル−２，４−ジメチル−３−ペンタノール９２．５ｇをゆっくり滴下した。室温で２時間攪拌後、脱溶媒を行い、白色固体を得た。得られた白色固体について、蒸留精製を行い、１６５℃／０．１Ｔｏｒｒのフラクションから４２ｇの固体精製物を得た。得られた固体について、以下の分析を行い、目的物であることを確認した。
（分析）
・元素分析（ＣＨＮ：ＣＨＮアナライザー、金属分析：ＩＣＰ）
炭素５４．５質量％（理論値５８．３％）、水素１０．０質量％（理論値１０．３％）、亜鉛１５．９質量％（理論値１５．９％）
・1Ｈ−ＮＭＲ（溶媒：重ベンゼン）
チャートを［図２］に示す。
【００４５】
上記実施例１及び２における蒸留精製条件から、化合物Ｎｏ．３は１７８℃、０．１５Ｔｏｒｒ、化合物Ｎｏ．１９は、１６５℃、０．１Ｔｏｒｒで揮発することが分かる。一方、前記非特許文献１によると、Ｚｎ（ＯＣＥｔ3）2、Ｚｎ（ＯＣＥｔ2Ｍｅ）2、Ｚｎ（ＯＣＨ2ＣＨ2ＯＭｅ）2、Ｚｎ（ＯＣＨ2ＣＨ2ＮＭｅ2）2、Ｚｎ（ＯＣＨＭｅＣＨ2ＮＭｅ2）2の揮発点は、１０-4Ｔｏｒｒで、１００〜２２５℃の範囲である。以上のことから、本発明の亜鉛化合物である化合物Ｎｏ．３及び化合物Ｎｏ．１９は、揮発性が良好であることが確認できた。
【００４６】
［評価例１］
上記実施例１及び２で得られた化合物Ｎｏ．３及び化合物Ｎｏ．１９、並びに下記に示す末端にエーテル基を有するアルコキシドである比較化合物１について、ＴＧ−ＤＴＡを測定した。なお、測定条件は、Ａｒ流速１００ｍｌ／ｍｉｎ、昇温速度１０℃／ｍｉｎであり、測定サンプル量は、表１に記載した通りである。５０質量％減量温度及びＤＴＡの吸熱開始温度の測定結果、並びに質量減少の様子を表１に示す。
【００４７】
【表１】
2008120686.tif 000006
【００４８】
【化５】
2008120686.tif 000007
【００４９】
上記表１より、嵩高く末端にエーテル基を有するアルコールを配位子とする比較化合物１は、本発明の亜鉛化合物と類似構造であるが、本発明の亜鉛化合物である化合物Ｎｏ．３、化合物Ｎｏ．１９と比較して、低分子量であるにもかかわらず、揮発性に劣る。また、少なくとも２６６℃未満では固体である。これに対し、本発明の亜鉛化合物は、特異的に揮発性が良好で、融点が小さいので、ＣＶＤ用原料のプレカーサとして好適である。
【００５０】
［実施例３］酸化亜鉛薄膜の製造
図３に示すＣＶＤ装置を用いて、サファイア基板上に以下の製造条件で、酸化亜鉛薄膜を製造した。製造した薄膜について、膜厚と膜組成を蛍光Ｘ線で確認した。その結果を以下に示す。
（製造条件）
亜鉛ＣＶＤ用原料：化合物Ｎｏ．１９のエチルシクロヘキサン溶液（濃度：０．２５モル／ｋｇ）、原料流量：０．４ｓｃｃｍ、気化室温度：２２０℃、気化器圧力：８００Ｐａ、キャリアガス：アルゴン１５０ｓｃｃｍ、酸化ガス：酸素１０００ｓｃｃｍ、反応圧力：８００Ｐａ、反応温度（基盤温度）：５００℃、成膜時間：６０分。
（結果）
膜厚；１１４５ｎｍ、膜組成；酸化亜鉛
【図面の簡単な説明】
【００５１】
【図１】図１は、実施例１において得られた本発明の亜鉛化合物（化合物Ｎｏ．３）の1Ｈ−ＮＭＲチャートを示す。
【図２】図２は、実施例２において得られた本発明の亜鉛化合物（化合物Ｎｏ．１９）の1Ｈ−ＮＭＲチャートを示す。
【図３】図３は、実施例３において用いた、本発明の薄膜の製造方法に用いられるＣＶＤ装置を示す概要図である。
【図１】
2008120686.tif 000010
【図２】
2008120686.tif 000011
【図３】
2008120686.tif 000012